(57)【特許請求の範囲】
【請求項１】
ポリエステルフィルムの表面から順に、高屈折率層、低屈折率層及び錫ドープ酸化インジウム層が積層された透明導電性フィルムであって、
高屈折率層は、金属酸化物微粒子と紫外線硬化性バインダーとより形成され、光の波長４００ｎｍにおける屈折率が１．６３〜１．８６、膜厚が４０〜９０ｎｍであり、低屈折率層は、光の波長４００ｎｍにおける屈折率が１．３３〜１．５３、膜厚が１０〜５０ｎｍであり、錫ドープ酸化インジウム層は、光の波長４００ｎｍにおける屈折率が１．８５〜２．３５、膜厚が５〜５０ｎｍであり、静電容量タイプのタッチパネルに用いられることを特徴とする透明導電性フィルム。
【請求項２】
ポリエステルフィルムと高屈折率層との間に、膜厚１．０〜１０．０μｍのハードコート層が積層されている請求項１に記載の透明導電性フィルム。
【請求項３】
ポリエステルフィルムの錫ドープ酸化インジウム層の反対面に機能層が形成されている請求項１又は請求項２に記載の透明導電性フィルム。
【請求項４】
機能層は、ハードコート層、防眩層、指紋なじみ層又は自己修復層である請求項３に記載の透明導電性フィルム。
【請求項５】
機能層としてのハードコート層が滑性を有するハードコートであって、膜厚が１．０〜１０．０μｍ、平均粒子径が膜厚の１０〜６０％である透光性微粒子を０．５〜３０質量％含むことを特徴とする請求項４に記載の透明導電性フィルム。
【請求項６】
機能層としてのハードコート層又は防眩層の上にさらに反射防止層が積層されている請求項４に記載の透明導電性フィルム。
【発明の詳細な説明】
【技術分野】
【０００１】
本発明は、例えばタッチパネル等に用いられ、透過光の着色を抑え、全光線透過率に優れた透明導電性フィルムに関する。
【背景技術】
【０００２】
現在、画像表示部に直接触れることにより、情報を入力できるデバイスとしてタッチパネルが用いられている。このタッチパネルは光を透過する入力装置を液晶表示装置、ＣＲＴ等の各種ディスプレイ上に配置されるものであり、代表的な形式として、透明電極基板２枚を透明電極層が向かい合うように配置された抵抗膜式タッチパネルや、透明電極層と指の間に生じる電流容量の変化を利用した静電容量タイプのタッチパネルがある。
【０００３】
抵抗膜式タッチパネルや静電容量タイプのタッチパネルの透明電極基板として、ガラス板、透明樹脂板や各種の熱可塑性高分子フィルム等の基材上に、酸化錫を含有するインジウム酸化物（錫ドープ酸化インジウム、ＩＴＯ）や酸化亜鉛等の金属酸化物による透明導電層を積層したものが一般的に用いられている。このようにして得られた透明電極基板は、金属酸化物層の反射及び吸収に由来する可視光短波長領域の透過率の低下による、黄色の呈色が見られることが多い。そのため、タッチパネルの下に配置される表示装置の発色を正確に表現することが難しいという問題があった。
【０００４】
この問題を解決するために、透明導電層を多層光学膜と組み合わせた透明導電性積層体が提案されている（特許文献１を参照）。この透明導電性積層体においては、多層光学膜として、異なる屈折率の層が積層されているが、多層光学膜の構成要素として、金属アルコキシドの加水分解物が使用されていることから、透過色の黄色の着色を抑える効果とヘイズ値を低くすることの両立が不十分であった。
【先行技術文献】
【特許文献】
【０００５】
【特許文献１】特開２０００−３０１６４８号公報
【発明の概要】
【発明が解決しようとする課題】
【０００６】
そこで、本発明の目的とするところは、透過光の着色を抑え、ヘイズ値が低く、全光線透過率の高い透明導電性フィルムを提供することにある。
【課題を解決するための手段】
【０００７】
前記の目的を達成するために、第１の発明の透明導電性フィルムは、ポリエステルフィルムの表面から順に、高屈折率層、低屈折率層及び錫ドープ酸化インジウム層（ＩＴＯ層）が積層されて構成されている。そして、高屈折率層は、金属酸化物微粒子と紫外線硬化性バインダーとより形成され、光の波長４００ｎｍにおける屈折率が１．６３〜１．８６、膜厚が４０〜９０ｎｍであり、低屈折率層は、光の波長４００ｎｍにおける屈折率が１．３３〜１．５３、膜厚が１０〜５０ｎｍであり、錫ドープ酸化インジウム層は、光の波長４００ｎｍにおける屈折率が１．８５〜２．３５、膜厚が５〜５０ｎｍであり、静電容量タイプのタッチパネルに用いられることを特徴とする。
【０００８】
第２の発明の透明導電性フィルムは、第１の発明において、ポリエステルフィルムと高屈折率層との間に、膜厚１．０〜１０．０μｍのハードコート層が積層されている。
第３の発明の透明導電性フィルムは、第１又は第２の発明において、ポリエステルフィルムの錫ドープ酸化インジウム層の反対面に機能層が形成されている。
【０００９】
第４の発明の透明導電性フィルムは、第３の発明において、機能層は、ハードコート層、防眩層、指紋なじみ層又は自己修復層である。
第５の発明の透明導電性フィルムは、第４の発明において、機能層としてのハードコート層が滑性を有するハードコート層であって、膜厚が１．０〜１０．０μｍ、平均粒子径が膜厚の１０〜６０％である透光性微粒子を０．５〜３０質量％含む易滑ハードコート層である。
【００１０】
第６の発明の透明導電性フィルムは、第４の発明において、機能層としてのハードコート層又は防眩層の上にさらに反射防止層が積層されている。
【発明の効果】
【００１１】
本発明によれば、次のような効果を発揮することができる。
第１の発明の静電容量タイプのタッチパネルに用いられる透明導電性フィルムでは、高屈折率層は光の波長４００ｎｍにおける屈折率が１．６３〜１．８６、膜厚が４０〜９０ｎｍであり、低屈折率層は光の波長４００ｎｍにおける屈折率が１．３３〜１．５３、膜厚が１０〜５０ｎｍであり、ＩＴＯ層は光の波長４００ｎｍにおける屈折率が１．８５〜２．３５、膜厚が５〜５０ｎｍに設定されている。このように、高屈折率層、低屈折率層及びＩＴＯ層の屈折率を、光の波長４００ｎｍにおける屈折率に基づいて適切に設定することにより、透明導電性フィルムの透過光の黄色味を抑えることができると同時に、透過率を上げることができる。従って、第１の発明の透明導電性フィルムによれば、透過光の着色を抑え、ヘイズ値が低く、全光線透過率を高めることができる。
【００１２】
ここで、屈折率には波長分散性があり、短波長領域では屈折率が高くなる傾向がある。一般に、各層の屈折率調整では、ナトリウムのＤ線（光の波長５８９ｎｍ）の値を用いることが多いが、本発明の中間層及びＩＴＯ層のように金属酸化物微粒子を含む層においては、屈折率の波長分散の影響が大きくなる。黄色味を抑えるには光の波長４００ｎｍの透過率制御が重要であるため、波長５８９ｎｍの屈折率で各層の屈折率を調整した場合、光の波長４００ｎｍの透過率を十分に調整することはできなくなり、黄色味低減効果が十分に得られない。本発明では、光の波長４００ｎｍの屈折率を使用して各層を設計するため、効果が最大となる。
【発明を実施するための形態】
【００１３】
以下、本発明を具体化した実施形態について詳細に説明する。
〔透明導電性フィルム〕
本実施形態の透明導電性フィルムは、ポリエステルフィルムの表面から順に、高屈折率層、低屈折率層及び錫ドープ酸化インジウム層（ＩＴＯ層）が積層されて構成されている。そして、高屈折率層は、金属酸化物微粒子と紫外線（ＵＶ）硬化性バインダーとより形成され、光の波長４００ｎｍにおける屈折率が１．６３〜１．８６であり、膜厚が４０〜９０ｎｍである。また、低屈折率層は、光の波長４００ｎｍにおける屈折率が１．３３〜１．５３であり、膜厚が１０〜５０ｎｍである。さらに、ＩＴＯ層は、光の波長４００ｎｍにおける屈折率が１．８５〜２．３５、膜厚が５〜５０ｎｍである。
【００１４】
以下に、この透明導電性フィルムの構成要素について順に説明する。
＜ポリエステルフィルム＞
ポリエステルフィルムは透明基材であり、ポリエチレンテレフタレート（ＰＥＴ）樹脂で代表されるポリエステル系樹脂である。ポリエステルフィルムの膜厚は通常２５〜４００μｍ、好ましくは３５〜２５０μｍである。
＜高屈折率層＞
高屈折率層は金属酸化物微粒子と、紫外線硬化性バインダーとを混合してなる高屈折率層用塗液を紫外線硬化させた硬化物により形成される。金属酸化物微粒子としては、酸化チタン及び酸化ジルコニウムが好ましい。酸化チタン及び酸化ジルコニウムの光の波長４００ｎｍにおける屈折率は製法によって異なるが、２．０〜３．０であることが好ましい。また、紫外線硬化性バインダーとしては、（メタ）アクリロイル基を有する多官能モノマー、オリゴマー及び重合体が挙げられ、光の波長４００ｎｍにおける屈折率が１．４〜１．７であることが好ましい。
【００１５】
高屈折率層の塗液は乾燥硬化後の硬化膜について光の波長４００ｎｍにおける屈折率が１．６３〜１．８６、好ましくは１．６６〜１．８６になるように調整する。さらに、高屈折率層の乾燥硬化後の膜厚は４０〜９０ｎｍ、好ましくは４５〜９０ｎｍになるように塗布後硬化される。屈折率及び膜厚がこれらの範囲外では、ＪＩＳ  Ｚ  ８７２９に規定されているＬ＊ａ＊ｂ表色系における透過色の前記ｂ*の値が大きくなってしまい、透明導電性フィルムの透過色の黄色味が明瞭に認識されるようになる。また、高屈折率層の屈折率が１．８６より大きい場合には、塗膜中の粒子の割合が多くなり、ヘイズ値が上昇してしまう。高屈折率層の膜厚が上記の範囲外では、前記ｂ*の値が大きくなってしまい、透明導電性フィルムの透過色の黄色味の着色が明瞭に認識されるようになる。
＜低屈折率層＞
低屈折率層の材料としては、平均粒子径が１０〜１００ｎｍの無機微粒子と活性エネルギー線硬化型樹脂とを混合した塗液を、塗布、硬化させた層である。無機微粒子としては、コロイダルシリカや中空シリカ微粒子が挙げられる。活性エネルギー線硬化型樹脂としては、例えば（メタ）アクリロイル基を有する多官能モノマー、オリゴマー及び重合体が挙げられる。
【００１６】
低屈折率層の塗液は、乾燥硬化後の硬化膜について光の波長４００ｎｍにおける屈折率が１．３３〜１．５３になるように調整する。この屈折率が１．３３より小さい場合、低屈折率層の塗液中における中空シリカ微粒子等の割合が増えるため、塗膜が脆くなるとともに、製膜を良好に行うことができなくなる。その一方、屈折率が１．５３より大きい場合、透過色についてｂ*の値が大きくなってしまい、透明導電性フィルムの透過色の黄色味の着色が明瞭に認識されるようになる。
【００１７】
乾燥硬化後の膜厚は１０〜５０ｎｍ、好ましくは１５〜４５ｎｍになるように塗布後硬化される。この膜厚がこれらの範囲外では透過色の前記ｂ*の値が大きくなってしまい、透明導電性フィルムの透過色の黄色味の着色が明瞭に認識されるようになる。
＜高屈折率層及び低屈折率層の形成方法＞
ポリエステルフィルム上に設けられる高屈折率層及び低屈折率層の形成方法は従来公知の方法でよく、特に制限されない。例えばドライコーティング法、ウェットコーティング法等の方法を採ることができる。生産性及び製造コストの面より、特にウェットコーティング法が好ましい。ウェットコーティング法としては公知の方法で良く、例えばロールコート法、スピンコート法、ディップコート法などが代表的な方法として挙げられる。その中でロールコート法等、連続的に層を形成できる方法が生産性の点より好ましい。
＜ＩＴＯ層＞
低屈折率層の上に積層されるＩＴＯ層は、光の波長４００ｎｍにおける屈折率が１．８５〜２．３５であり、好ましくは１．９０〜２．３０である。屈折率がこの範囲を外れると、透明導電性フィルムの透過色が着色を呈し、透過率も低下する。また、ＩＴＯ層の乾燥硬化後の膜厚は５〜５０ｎｍであり、好ましくは２０〜３０ｎｍである。この膜厚が５ｎｍより薄い場合には、均一に成膜することが難しく、安定した抵抗が得られなくなる。その一方、膜厚が５０ｎｍより厚い場合には、ＩＴＯ層自身による光の吸収が強くなり、黄色味低減効果が薄れる。このＩＴＯ層の製膜方法は特に制限されず、例えば蒸着法、スパッタリング法、イオンプレーティング法、ＣＶＤ法（化学蒸着法）又はメッキ法を採用できる。これらの中では、層の厚み制御の観点より蒸着法及びスパッタリング法が特に好ましい。尚、ＩＴＯ層を形成した後、必要に応じて１００〜２００℃の範囲内でアニール処理を施して結晶化することができる。具体的には、高い温度で結晶化するとＩＴＯ層の屈折率は小さくなる傾向を示す。従って、ＩＴＯ層の屈折率の調整は、アニール処理の温度と時間を制御することで調整可能である。
＜ハードコート層＞
ポリエステルフィルムと高屈折率層との間には、ハードコート層を形成することができる。ハードコート層としては、例えばテトラエトキシシラン等の反応性珪素化合物と、活性エネルギー線硬化型樹脂とを混合してなるハードコート層用塗液を紫外線硬化させた硬化物が挙げられる。活性エネルギー線硬化型樹脂としては、例えば単官能（メタ）アクリレート、多官能（メタ）アクリレートなどが挙げられる。これらのうち生産性及び硬度を両立させる観点より、鉛筆硬度（評価法：ＪＩＳ−Ｋ５６００−５−４）がＨ以上となる活性エネルギー線硬化型樹脂を含む組成物の重合硬化物であることが好ましい。
【００１８】
そのような活性エネルギー線硬化型樹脂を含む組成物としては特に限定されるものではないが、例えば公知の活性エネルギー線硬化型樹脂を２種類以上混合したもの、紫外線硬化性ハードコート材として市販されているもの、或いはこれら以外に本発明の効果を損なわない範囲において、その他の成分をさらに添加したものを用いることができる。その乾燥硬化後の膜厚は１．０〜１０．０μｍが好ましく、屈折率は１．４５〜１．６０であることが好ましい。膜厚が１．０μｍより薄い場合には、鉛筆硬度がＨ未満になるため好ましくない。一方、膜厚が１０μｍより厚い場合には、硬化収縮によるカールが強くなるとともに、不必要に厚くなり、生産性や作業性が低下するため好ましくない。
【００１９】
また、ハードコート層の形成方法は特に限定されず、通常行われている塗布方法、例えばロールコート法、スピンコート法、ディップコート法、バーコート法、グラビアコート法等のいかなる方法も採用される。
＜機能層＞
ポリエステルフィルムの反対面には、機能層を設けることができる。この機能層は、透明導電性フィルムに所定の機能を付与できるいずれの機能層も適用することができる。機能層は、例えばハードコート層、指紋なじみ層、防眩層、自己修復層などである。ハードコート層は従来公知のものでよく、特に制限されない。
【００２０】
指紋なじみ層は、透明導電性フィルムの表面に付着した指紋（生体由来脂質成分）に対してなじみ性（親和性）を示す層である。例えば、単官能重合体、ビニル基や（メタ）アクリロイル基を有するオリゴマー及びビニル基や（メタ）アクリロイル基を有する重合体の中から１種又は２種以上が選択して使用され、それらの有機溶媒溶液を塗布、乾燥して紫外線硬化させた層である。
【００２１】
防眩層は、蛍光灯などの外部光源から照射された光線を表面凹凸により散乱させ、光の反射を低減する層である。この防眩層は、熱硬化性樹脂、紫外線硬化性樹脂等の活性エネルギー線硬化型樹脂に粒子径が数μｍの球形又は不定形の無機又は有機微粒子を分散した塗液を、或いは粒子を用いないで凹凸を形成することが可能なポリマーを含有した塗液を、塗布、硬化させた層である。
【００２２】
自己修復層は、ペン入力時の透明導電性フィルム表面での筆記感を向上させ、自己修復性、すなわち一度生じた凹み痕が経時的に消失して元の形状に戻る性質を有する層である。自己修復層を形成する樹脂としては、紫外線硬化性又は熱硬化性の不飽和アクリル系樹脂、ウレタン変性（メタ）アクリレート等の不飽和ポリウレタン系樹脂、不飽和ポリエステル系樹脂等が用いられる。
【００２３】
機能層としてのハードコート層として、滑性を有するハードコート層（以下、滑性ハードコート層ともいう）を使用することができる。滑性ハードコート層は、膜厚が１．０〜１０．０μｍ、平均粒子径が膜厚の１０〜６０％である透光性微粒子を０．５〜３０質量％含む層である。透光性微粒子により、ハードコート層表面に細かな凹凸が形成され、良好な巻き取り性機能が発現される。滑性ハードコート層の膜厚は、より好ましくは３〜６μｍである。この膜厚が１．０μｍより薄いとハードコート性機能が損なわれる可能性があり、１０．０μｍより厚いと巻き取り性機能が損なわれる可能性がある。
【００２４】
滑性ハードコート層は、紫外線硬化性バインダーと透光性微粒子とを含有し、必要により添加剤を含有するハードコート層用塗液に紫外線を照射して硬化させることにより形成される。紫外線硬化性バインダーの材料は特に限定されず、例えば単官能（メタ）アクリレート、多官能（メタ）アクリレート及びテトラエトキシシラン等の反応性珪素化合物などの硬化物が挙げられる。
【００２５】
透光性微粒子は、ハードコート層における表面の凹凸形成による巻き取り性機能を発現するためのものである。該透光性微粒子は、任意の材料を用いることができる。そのような透光性微粒子としては、例えばシリカのほか、塩化ビニル、（メタ）アクリル単量体、スチレン及びエチレンから選択される少なくとも１種の単量体を重合して得られる重合体などから形成される。透光性微粒子の平均粒子径は、ハードコート層の膜厚の好ましくは１０〜６０％、より好ましくは２０〜５０％である。この平均粒子径がハードコート層の膜厚の１０％より小さい場合及び６０％より大きい場合には、巻取り性機能が損なわれるおそれがある。ハードコート層の膜厚に対しての透光性微粒子の平均粒子径（ａ）は、以下の式（１）によって求めることができる。
【００２６】
ａ＝〔（透光性微粒子の平均粒子径）／（ハードコート層の膜厚）〕×１００（％）
・・・式（１）
透光性微粒子の含有量は、ハードコート層用塗液に対して好ましくは０．５〜２０質量％、より好ましくは０．５〜１０質量％、特に好ましくは３〜５質量％である。ハードコート層は添加剤を含んでいてもよく、そのような添加剤としてシリコーン系添加剤が用いられる。該シリコーン系添加剤としてはポリエーテル変性ポリジメチルシロサンが挙げられ、具体的にはビックケミー・ジャパン（株）製のＢＹＫ３３０、ＢＹＫ３３１、ＢＹＫ３４６が挙げられる。滑性ハードコート層の形成方法は特に限定されず、通常行われている塗布方法、例えばロールコート法、スピンコート法、ディップコート法、バーコート法、グラビアコート法等のいかなる方法も採用される。
【００２７】
前記ハードコート層や防眩層（以下、支持層という）の上には反射防止層や防眩性反射防止層を形成することができる。該反射防止層は、蛍光灯などの外部光源から照射された光線を、光の干渉により低減する層である。屈折率が１．５〜１．６の支持層上に反射防止層を一層で形成する場合には、支持層よりも屈折率が低い、例えば屈折率が１．３〜１．５の低屈折率層を一層積層して形成される。前記支持層上に反射防止層を二層で形成する場合には、支持層よりも屈折率が高い、例えば屈折率が１．６〜１．８の高屈折率層、さらにその上に高屈折率層よりも屈折率が低い低屈折率層をそれぞれ積層して形成される。
【００２８】
この低屈折率層は、平均粒子径が１０〜１００ｎｍの無機微粒子と活性エネルギー線硬化型樹脂とを混合した塗液を、塗布、硬化させた層である。無機微粒子としては、コロイダルシリカや中空シリカ微粒子が挙げられ、活性エネルギー線硬化型樹脂としては、例えば（メタ）アクリロイル基を有する多官能モノマー、オリゴマー及び重合体が挙げられる。
【００２９】
高屈折率層は、平均粒子径が１０〜１００ｎｍの金属酸化物微粒子と活性エネルギー線硬化型樹脂とを混合した塗液を、塗布、硬化させた層である。金属酸化物微粒子としては、錫ドープ酸化インジウム、酸化チタン、酸化ジルコニウム等が挙げられ、活性エネルギー線硬化型樹脂としては、例えば（メタ）アクリロイル基を有する多官能モノマー、オリゴマー及び重合体が挙げられる。
【００３０】
防眩性反射防止層は、防眩性と反射防止性の機能を合わせ持った層であり、上記防眩層上に反射防止層を積層することにより形成される。
これらの機能層は、各々単独で用いることができ、或いはそれらを適宜組み合わせて用いることもできる。
【実施例】
【００３１】
以下に、製造例、実施例及び比較例を挙げて前記実施形態をさらに具体的に説明するが、本発明はそれら実施例の範囲に限定されるものではない。なお、各層の屈折率は以下のように測定した。
＜屈折率の測定方法＞
（１）屈折率１．６３のＰＥＴフィルム〔商品名「Ａ４１００」、東洋紡績（株）製〕上に、ディップコーター〔杉山元理化学機器（株）製〕により、各層用塗液をそれぞれ乾燥硬化後の膜厚で１００〜５００ｎｍ程度になるように層の厚さを調製して塗布した。
（２）乾燥後、紫外線照射装置〔岩崎電気（株）製〕により窒素雰囲気下で１２０Ｗ高圧水銀灯を用いて、４００ｍＪの紫外線を照射して硬化した。硬化後のＰＥＴフィルム裏面をサンドペーパーで荒らし、黒色塗料で塗りつぶしたものを反射分光膜厚計〔「FE-3000」、大塚電子（株）製〕により、反射スペクトルを測定した。
（３）反射スペクトルより読み取った反射率から、下記に示すn-Cauchyの波長分散式（式１）の定数を求め、光の波長４００ｎｍにおける屈折率を求めた。
【００３２】
Ｎ(λ)＝ａ／λ４＋ｂ／λ２＋ｃ  ・・・（式１）
ａ、ｂ、ｃ：波長分散定数
＜屈折率の測定方法＞
（１）屈折率１．６３のＰＥＴフィルム〔商品名「Ａ４１００」、東洋紡績（株）製〕を１００℃で１時間予備乾燥を行った後、ＰＥＴフィルム上にインジウム：錫＝１０：１（質量比）のＩＴＯターゲットを用いてスパッタリングを行い、実膜厚２０ｎｍの透明導電層としての錫ドープ酸化インジウム層（ＩＴＯ層）を形成し、透明導電性フィルムを作製した。
（２）この透明導電性フィルム裏面をサンドペーパーで荒らし、黒色塗料で塗りつぶしたものを反射分光膜厚計〔「FE-3000」、大塚電子（株）製〕により、反射スペクトルを測定した。
（３）反射スペクトルより読み取った反射率から、上記式（１）を用いて、光の波長４００ｎｍにおける屈折率を求めた。
【００３３】
なお、実施例及び比較例に記載の各層の屈折率は、前段の屈折率の測定方法から求めた屈折率である。
＜全光線透過率、ヘイズ値の測定方法＞
ヘイズメーター〔「ＮＤＨ２０００」、日本電色工業（株）製〕により全光線透過率（％）及びヘイズ値（％）を測定した。
＜透過色の測定方法＞
色差計〔「ＳＱ−２０００」、日本電色工業（株）製〕を用いて透過色、ｂ＊を測定した。このｂ＊は、ＪＩＳ  Ｚ  ８７２９に規定されているＬ＊ａ＊ｂ表色系における値である。
＜巻き取り性の評価方法＞
両面ハードコート（ＨＣ）フィルムをロール状に巻き取り、目視で観察することにより、フィルムの巻き取り性を下記に示す評価基準によって評価した。
【００３４】
◎：巻きじわ及びへこみなどの凹凸状変形が全くない。
○：巻きじわ又はへこみなどの凹凸状変形がほとんどない。
×：巻きじわ又はへこみなどの凹凸状変形が大きい。
〔製造例１、ハードコート層用塗液（ＨＣ−１）の調製〕
ジペンタエリスリトールヘキサアクリレート８０質量部、トリアクリル酸テトラメチロールメタン２０質量部、１，６−ビス（３−アクリロイルオキシー２−ヒドロキシプロピルオキシ）ヘキサン２０質量部、光重合開始剤[商品名：ＩＲＧＡＣＵＲＥ１８４、チバ・スペシャリティ・ケミカルズ（株）製]４質量部及びイソブチルアルコール１００質量部を混合してハードコート層用塗液（ＨＣ−１）を調製した。
〔製造例２、高屈折率層用塗液（Ｈ−１）の調製〕
平均粒子径が０．０２μｍの酸化ジルコニウム微粒子を７９質量部、１分子中にアクリロイル基を６個有するウレタンアクリレート〔分子量１４００、日本合成化学工業（株）製、紫光UV7600B〕２１質量部及び光重合開始剤〔商品名「ＩＲＧＡＣＵＲＥ １８４」、チバ・スペシャリティ・ケミカルズ（株）製〕５質量部を混合し、メチルエチルケトンで上記固形分が１０質量％になるように希釈し、高屈折率層用塗液（Ｈ−１）を調製した。
〔製造例３、高屈折率層用塗液（Ｈ−２）の調製〕
平均粒子径が０．０２μｍの酸化ジルコニウム微粒子を７２質量部、１分子中にアクリロイル基を６個有するウレタンアクリレート〔分子量１４００、日本合成化学工業（株）製、紫光UV7600B〕２８質量部及び光重合開始剤〔商品名「ＩＲＧＡＣＵＲＥ １８４」、チバ・スペシャリティ・ケミカルズ（株）製〕５質量部を混合し、メチルエチルケトンで上記固形分が１０質量％になるように希釈し、高屈折率層用塗液（Ｈ−２）を調製した。
〔製造例４、高屈折率層用塗液（Ｈ−３）の調製〕
平均粒子径が０．０２μｍの酸化ジルコニウム微粒子を８６質量部、１分子中にアクリロイル基を６個有するウレタンアクリレート〔分子量１４００、日本合成化学工業（株）製、紫光UV7600B〕１４質量部及び光重合開始剤〔商品名「ＩＲＧＡＣＵＲＥ １８４」、チバ・スペシャリティ・ケミカルズ（株）製〕５質量部を混合した後、メチルエチルケトンで上記固形分が１０質量％になるように希釈し、高屈折率層用塗液（Ｈ−３）を調製した。
〔製造例５、高屈折率層用塗液（Ｈ−４）の調製〕
平均粒子径が０．０２μｍの酸化ジルコニウム微粒子を６７質量部、１分子中にアクリロイル基を６個有するウレタンアクリレート〔分子量１４００、日本合成化学工業（株）製、紫光UV7600B〕３３質量部及び光重合開始剤〔商品名「ＩＲＧＡＣＵＲＥ １８４」、チバ・スペシャリティ・ケミカルズ（株）製〕５質量部を混合した後、メチルエチルケトンで上記固形分が１０質量％になるように希釈し、高屈折率層用塗液（Ｈ−４）を調製した。
〔製造例６、高屈折率層用塗液（Ｈ−５）の調製〕
平均粒子径が０．０２μｍの酸化ジルコニウム微粒子を５８質量部、１分子中にアクリロイル基を６個有するウレタンアクリレート〔分子量１４００、日本合成化学工業（株）製、紫光UV7600B〕４２質量部及び光重合開始剤〔商品名「ＩＲＧＡＣＵＲＥ １８４」、チバ・スペシャリティ・ケミカルズ（株）製〕５質量部を混合し、メチルエチルケトンで上記固形分が１０質量％になるように希釈し、高屈折率層用塗液（Ｈ−５）を調製した。
〔製造例７、高屈折率層用塗液（Ｈ−６）の調製〕
平均粒子径が０．０２μｍの酸化ジルコニウム微粒子を９４質量部、１分子中にアクリロイル基を６個有するウレタンアクリレート〔分子量１４００、日本合成化学工業（株）製、紫光UV7600B〕６質量部及び光重合開始剤〔商品名「ＩＲＧＡＣＵＲＥ １８４」、チバ・スペシャリティ・ケミカルズ（株）製〕５質量部を混合した後、メチルエチルケトンで上記固形分が１０質量％になるように希釈し、高屈折率層用塗液（Ｈ−６）を調製した。
〔製造例９、低屈折率層用塗液（Ｌ−１）の調製〕
ジペンタエリスリトールヘキサアクリレート１０質量部、シリカ微粒子分散液〔商品名「ＸＢＡ−ＳＴ」、日産化学（株）製〕９０質量部、イソプロピルアルコール９００質量部、光重合開始剤〔商品名「ＩＲＧＡＣＵＲＥ ９０７」、チバ・スペシャリティ・ケミカルズ（株）製〕５質量部を混合し、低屈折率層用塗液（Ｌ−１）を調製した。
〔製造例１０、変性中空シリカ微粒子（ゾル）の調製〕
中空シリカゾル〔触媒化成工業（株）製、商品名：ELECOM NY-1001S1V、イソプロピルアルコールによる中空シリカゾルの２５質量％分散液、平均粒子径６０ｎｍ〕２０００質量部、γ―アクリロイルオキシプロピルトリメトキシシラン〔信越化学工業（株）製、KBM5103〕７０質量部及び蒸留水８０質量部を混合して変性中空シリカ微粒子（ゾル）（平均粒子径：６０ｎｍ）を調製した。
〔製造例１１、低屈折率層用塗液（Ｌ−２）の調製〕
パーフルオロ−（１，１，９，９−テトラヒドロ−５，８−ビスフルオロメチル−４，ジオキサ−１−ノネン）−９−オールを１０４質量部と、ビス（２，２，３，３，４，４，５，５，６，６，７，７，−ドデカフルオロヘプタノイル）パーオキサイドの８質量％パーフルオロヘキサン溶液１１質量部と重合反応によりヒドロキシル基含有フッ素アリエーテル重合体（数平均分子量７２０００、質量平均分子量１１８，０００）を得た。
【００３５】
次に、ヒドロキシル基含有フッ素アリエーテル重合体、メチルエチルケトン４３質量部、ピリジン１質量部及びα−フルオロアクリル酸フルオライド１質量部より重合性二重結合を有する含フッ素反応性重合体溶液（固形分１３質量％、α−フルオロアクリロイル基への水酸基の導入率４０モル％)を調製した。この含フッ素反応重合体溶液４０質量部と、前記変性中空シリカ微粒子６０質量部と、光重合開始剤〔チバスペシャリティケミカルズ（株）製、イルガキュア９０７〕２質量部と、イソプロピルアルコール２０００質量部とを混合して低屈折率層用塗液（Ｌ−２）を調製した。
〔製造例１２、低屈折率層用塗液（Ｌ−３）の調製〕
前記変性中空シリカ微粒子６０質量部と、ジペンタエリスリトールヘキサアクリレート４０質量部と、光重合開始剤〔チバスペシャリティケミカルズ（株）製、イルガキュア９０７〕２質量部と、イソプロピルアルコール２０００質量部とを混合して低屈折率層用塗液（Ｌ−３）を調製した。
〔製造例１３、低屈折率層用塗液（Ｌ−４）の調製〕
シリカ微粒子分散液〔商品名「ＸＢＡ−ＳＴ」、日産化学（株）製〕５質量部と、アクリロイル基をもつ多官能バインダー〔商品名「ＨＩＣ−ＧＬ」、共栄社化学（株）製〕９５質量部と、光重合開始剤〔チバスペシャリティケミカルズ（株）製、イルガキュア９０７〕２質量部と、イソプロピルアルコール２０００質量部とを混合して低屈折率層用塗液（Ｌ−４）を調製した。
〔製造例１４、ハードコート層用塗液（ＨＣ−Ａ１）の調製〕
ジペンタエリスリトールヘキサアクリレート９５質量部、平均粒子径０．５μｍのアクリル樹脂微粒子（屈折率１．４９５）５質量部、メチルエチルケトン１００質量部、光重合開始剤〔商品名：「ＩＲＧＡＣＵＲＥ１８４」、チバジャパン（株）製〕４質量部を混合してハードコート層用塗液（ＨＣ−Ａ１）を調製した。
〔製造例１５、ハードコート層用塗液（ＨＣ−Ａ２）の調製〕
ジペンタエリスリトールヘキサアクリレート９７質量部、平均粒子径１．５μｍのアクリル樹脂微粒子（屈折率１．４９５）３質量部、メチルエチルケトン１００質量部、光重合開始剤〔商品名：「ＩＲＧＡＣＵＲＥ１８４」、チバジャパン（株）製〕４質量部を混合してハードコート層用塗液（ＨＣ−Ａ２）を調製した。
（実施例１−１）
製造例１で調製したハードコート層用塗液（ＨＣ−１）をロールコーターにて、厚さ１２５μｍのＰＥＴフィルム上に、乾燥硬化後の膜厚が４μｍになるように塗布し、１２０Ｗ高圧水銀灯にて４００ｍＪの紫外線を照射して硬化させることにより、ハードコート処理ＰＥＴフィルムを作製した。
【００３６】
該ハードコート処理ＰＥＴフィルム上に、高屈折率層用塗液Ｈ−１を用い、ロールコーターにて乾燥後の膜厚が６０ｎｍになるように塗布後、１２０Ｗ高圧水銀灯にて４００ｍＪの紫外線を照射して硬化させることにより、高屈折率層を形成した。高屈折率層の上へ、低屈折率層用塗液Ｌ―１を用い、ロールコーターにて乾燥後の膜厚が２０ｎｍになるように塗布後、１２０Ｗ高圧水銀灯にて４００ｍＪの紫外線を照射して硬化させることにより、低屈折率層を形成し、色調補正フィルムを作製した。
【００３７】
該色調補正フィルムの裏面に製造例１で調製したハードコート層用塗液（ＨＣ−１）をロールコーターにて、乾燥硬化後の膜厚が４μｍになるように塗布し、１２０Ｗ高圧水銀灯にて４００ｍＪの紫外線を照射し、硬化させることにより、両面にハードコート層が積層されている色調補正フィルムを作製した。
【００３８】
この両面にハードコート層が積層されている色調補正フィルムを１００℃で１時間予備乾燥を行った後、インジウム：錫＝１０：１（質量比）のＩＴＯターゲットを用いてスパッタリングを行い、低屈折率層上に、実膜厚３０ｎｍの透明導電層としてのＩＴＯ層を形成し、１５０℃で３０分間アニール処理を施し、透明導電性フィルムを作製した。得られた透明導電性フィルムについて、透過色の色調（ｂ＊）、全光線透過率（％）及びヘイズ値（％）を前記方法で測定し、それらの結果を表１に示した。
（実施例１−２）
高屈折率層用塗液Ｈ−２を使用する以外は、実施例１−１と同様にして、透明導電性フィルムを作製した。得られた透明導電性フィルムについて、透過色の色調（ｂ＊）、全光線透過率（％）及びヘイズ値（％）を前記方法で測定し、それらの結果を表１に示した。
（実施例１−３）
高屈折率層の乾燥硬化後の膜厚を６５ｎｍ、低屈折率層の乾燥硬化後の膜厚を２５ｎｍ、ＩＴＯ層の膜厚を２５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表１に示した。
（実施例１−４）
低屈折率層の乾燥硬化後の膜厚を１５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表１に示した。
（実施例１−５）
低屈折率層の乾燥硬化後の膜厚を４５ｎｍ、ＩＴＯ層の膜厚を２５ｎｍにする以外は、実施例１−１と同様にして、透明導電性フィルムを作製した。得られた透明導電性フィルムについて、透過色の色調（ｂ＊）、全光線透過率（％）及びヘイズ値（％）を前記方法で測定し、それらの結果を表１に示した。
（実施例１−６）
高屈折率層の乾燥硬化後の膜厚を６５ｎｍ、低屈折率層用塗液Ｌ−２を使用し、低屈折率層の乾燥硬化後の膜厚を３０ｎｍ、ＩＴＯ層の膜厚を２５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表１に示した。
（実施例１−７）
高屈折率層の乾燥硬化後の膜厚を６５ｎｍ、低屈折率層用塗液Ｌ−３を使用し、低屈折率層の乾燥硬化後の膜厚を３０ｎｍ、ＩＴＯ層の膜厚を２５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−８）
高屈折率層の乾燥硬化後の膜厚を４５ｎｍ、低屈折率層用塗液Ｌ−３を使用し、低屈折率層の乾燥硬化後の膜厚を３０ｎｍ、ＩＴＯ層の膜厚を２５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−９）
高屈折率層の乾燥硬化後の膜厚を９０ｎｍ、低屈折率層用塗液Ｌ−３を使用し、低屈折率層の乾燥硬化後の膜厚を２５ｎｍ、ＩＴＯ層の膜厚を２０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−１０）
高屈折率層用塗液Ｈ−３を使用し、高屈折率層の乾燥硬化後の膜厚を６５ｎｍ、低屈折率層用塗液Ｌ−３を使用し、低屈折率層の乾燥硬化後の膜厚を３０ｎｍ、ＩＴＯ層の膜厚を２５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−１１）
高屈折率層用塗液Ｈ−４を使用し、高屈折率層の乾燥硬化後の膜厚を６５ｎｍ、低屈折率層用塗液Ｌ−３を使用し、低屈折率層の乾燥硬化後の膜厚を３０ｎｍ、ＩＴＯ層の膜厚を２０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−１２）
高屈折率層の乾燥硬化後の膜厚を６５ｎｍ、低屈折率層用塗液Ｌ−３を使用し、低屈折率層の乾燥硬化後の膜厚を３０ｎｍ、ＩＴＯ層のスパッタリング後のアニール処理を１５０℃、６０分間行う以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−１３）
高屈折率層の乾燥硬化後の膜厚を６５ｎｍ、低屈折率層用塗液Ｌ−３を使用し、低屈折率層の乾燥硬化後の膜厚を２５ｎｍ、ＩＴＯ層の膜厚を２５ｎｍ、ＩＴＯ層のスパッタリング後のアニール処理を１００℃、６０分間行う以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（実施例１−１４）
高屈折率用塗液Ｈ−４を使用し、高屈折率層の乾燥硬化後の膜厚を５５ｎｍ、低屈折率層の乾燥硬化後の膜厚を３０ｎｍ、ＩＴＯ層の膜厚を２０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表２に示した。
（比較例１−１）
高屈折率層用塗液Ｈ−５を使用する以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１−２）
高屈折率層の乾燥硬化後の膜厚を６５ｎｍ、低屈折率層用塗液Ｌ−３を使用し、低屈折率層の乾燥硬化後の膜厚を６０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１−３）
高屈折率層の乾燥硬化後の膜厚を６５ｎｍ、低屈折率層用塗液Ｌ−３を使用し、低屈折率層の乾燥硬化後の膜厚を５ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１−４）
高屈折率層用塗液Ｈ−６を使用し、高屈折率層の乾燥硬化後の膜厚を６５ｎｍ、低屈折率層用塗液Ｌ−３を使用し、低屈折率層の乾燥硬化後の膜厚を３０ｎｍ、ＩＴＯ層の膜厚を２０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１−５）
高屈折率層の乾燥硬化後の膜厚を１００ｎｍ、低屈折率層用塗液Ｌ−３を使用し、低屈折率層の乾燥硬化後の膜厚を３０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１―６）
高屈折率層の乾燥硬化後の膜厚を２０ｎｍ、低屈折率層用塗液Ｌ−３を使用し、低屈折率層の乾燥硬化後の膜厚を３０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１−７）
高屈折率層の乾燥硬化後の膜厚を２０ｎｍ、低屈折率層用塗液Ｌ−３を使用し、低屈折率層の乾燥硬化後の膜厚を２５ｎｍ、ＩＴＯの膜厚を７０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
（比較例１−８）
高屈折率層の乾燥硬化後の膜厚を７０ｎｍ、低屈折率層用塗液Ｌ−４を使用し、低屈折率層の乾燥硬化後の膜厚を３０ｎｍにする以外は、実施例１−１と同様にして透明導電性フィルムを作製した。得られた透明導電性フィルムについて、透過色の色調（ｂ＊）、全光線透過率（％）及びヘイズ値（％）を前記方法で測定し、それらの結果を表３に示した。
【００３９】
【表１】
0005408075.tif 000002
【００４０】
【表２】
0005408075.tif 000003
【００４１】
【表３】
0005408075.tif 000004
表１及び表２に示した結果より、実施例１−１〜１−１４では高屈折率層が酸化ジルコニウム微粒子とウレタンアクリレートで形成されると共に、高屈折率層及び低屈折率層の屈折率と膜厚、さらにＩＴＯ層の屈折率と膜厚が本発明で規定される範囲に設定されている。そのため、透過光の着色を十分に抑えることができると同時に、全光線透過率を高く、かつヘイズ値を抑制することができた。
【００４２】
一方、表３に示したように、比較例１−１では、高屈折率層の屈折率が本発明で規定されている範囲より小さいため、透過色b*の値が大きくなり、透過光が着色を呈し、さらに全光線透過率が低下する結果を招いた。比較例１−２では、低屈折率層の膜厚が本発明で規定されている範囲より大きいため、透過色b*の値が過大となり、透過色が着色を呈する結果となった。比較例１−３では、低屈折率層の膜厚が本発明で規定されている範囲より小さいため、透過色b*の絶対値が大きくなり、透過光が着色を呈し、さらに全光線透過率が低下する結果を招いた。
【００４３】
比較例１−４では、高屈折率層の屈折率が本発明で規定されている範囲より大きいため、透過色b*の絶対値が大きくなり、透過光が着色を呈する結果を示した。比較例１−５では、高屈折率層の膜厚が本発明で規定されている範囲より大きいため、透過色b*の値が大きくなり、透過色が着色を呈する結果となった。比較例１−６では、高屈折率層の膜厚が本発明で規定されている範囲より小さいため、透過色b*の値が大きくなり、透過光が着色を呈し、さらに全光線透過率が低下する結果を示した。比較例１−７では、ＩＴＯ層の膜厚が本発明で規定されている範囲外であるため、透過色b*の値が過大となり、透過光が着色を呈し、また、全光線透過率が低下する結果を招いた。比較例１−８では、低屈折率層の屈折率が本発明で規定されている範囲より大きいことから、透過色b*の値が過大となり、透過光が着色を呈する結果となった。
（実施例２−１）
製造例１で調製したハードコート層用塗液（ＨＣ−１）をロールコーターにて、厚さ１２５μｍのＰＥＴフィルム上に、乾燥硬化後の膜厚が２μｍになるように塗布し、１２０Ｗ高圧水銀灯にて４００ｍＪの紫外線を照射して硬化させることにより、ハードコート処理ＰＥＴフィルムを作製した。
【００４４】
このハードコート処理ＰＥＴフィルム裏面に製造例１３で調製したハードコート層用塗液（ＨＣ−Ａ１）をロールコーターにて、乾燥硬化後の膜厚が２μｍになるように塗布し、１２０Ｗ高圧水銀灯にて４００ｍＪの紫外線を照射し、硬化させることにより、両面ハードコートフィルムを作製した。得られた両面ハードコートフィルムの巻き取り性を評価したところ◎であった。上記両面ハードコートフィルムのハードコート層上に、実施例１−１と同様に、高屈折率層、手屈折率層及びＩＴＯ層を形成し、透明導電性フィルムを得た。得られた透明導電性フィルムについて、透過色の色調（ｂ＊）、全光線透過率（％）及びヘイズ値（％）を前記方法で測定し、それらの結果を表４に示した。
（実施例２−２）
製造例１で調製したハードコート層用塗液（ＨＣ−１）をロールコーターにて、厚さ１２５μｍのＰＥＴフィルム上に、乾燥硬化後の膜厚が４μｍになるように塗布し、１２０Ｗ高圧水銀灯にて４００ｍＪの紫外線を照射して硬化させることにより、ハードコート処理ＰＥＴフィルムを作製した。このハードコート処理ＰＥＴフィルム裏面に製造例１３で調製したハードコート層用塗液（ＨＣ−Ａ２）をロールコーターにて、乾燥硬化後の膜厚が４μｍになるように塗布し、１２０Ｗ高圧水銀灯にて４００ｍＪの紫外線を照射し、硬化させることにより、両面ハードコートフィルムを作製した。
【００４５】
得られた両面ハードコートフィルムの巻き取り性を評価したところ○であった。この両面ハードコートフィルムの片面上に、実施例１−１と同様にして、高屈折率層、低屈折率層及びＩＴＯ層を形成し、透明導電性フィルムを得た。得られた透明導電性フィルムについて、透過色の色調（ｂ＊）、全光線透過率（％）及びヘイズ値（％）を前記方法で測定し、それらの結果を表４に示した。
（比較例２−１）
製造例１で調製したハードコート層用塗液（ＨＣ−１）をロールコーターにて、厚さ１２５μｍのＰＥＴフィルム上に、乾燥硬化後の膜厚が４μｍになるように塗布し、１２０Ｗ高圧水銀灯にて４００ｍＪの紫外線を照射して硬化させることにより、ハードコート処理ＰＥＴフィルムを作製した。このハードコート処理ＰＥＴフィルムの裏面に製造例１で調製したハードコート層用塗液（ＨＣ−１）をロールコーターにて、乾燥硬化後の膜厚が４μｍになるように塗布し、１２０Ｗ高圧水銀灯にて４００ｍＪの紫外線を照射し、硬化させることにより、両面ハードコートフィルムを作製した。得られた両面ハードコートフィルムの巻き取り性を評価したところ×であった。
【００４６】
【表４】
0005408075.tif 000005
表４に示した結果より、実施例２−１及び２−２では、ハードコート層に透光性微粒子が適切な量含まれることによって、両面ハードコートの巻き取り性がよくなった。また、滑性ハードコート層を用いた場合でも、透過色b*の値や全光線透過率は変化しなかった。一方、比較例２−１では、ハードコート層に透光性微粒子が適切な量含まれていないため、両面ハードコートフィルムの巻き取り性が悪く、巻きじわ及びフィルムに凹凸が発生し、高屈折率層と低屈折率層を積層させることができなかった。